(57)【要約】【課題】二光束ホログラム記録方式に用いられる透過型体積ホログラム記録媒体であって、回折効率が高く、一次回折光以降のノイズ原因となる回折光強度を著しく抑制できる体積ホログラム記録媒体を提供する。【解決手段】本発明の透過型体積ホログラム記録媒体は、体積ホログラム記録用感光性組成物からなる体積ホログラム記録層が、対向する異種素材の基材間に挟持された構造を有する。体積ホログラム記録層を挟持する基材がいずれも可視光領域で透明性を有し、且つ厚みが２〜２０００μｍの範囲にあることが好ましい。また、体積ホログラム記録層を挟持する２つの基材の屈折率差が０．００１〜０．５であるのが好ましい。さらに、体積ホログラム記録層を挟持する２つの基材の厚みの差が１〜１５００μｍの範囲にあるのが好ましい。【選択図】なし【特許請求の範囲】
【請求項１】
体積ホログラム記録用感光性組成物からなる体積ホログラム記録層が、対向する異種素材の基材間に挟持された構造を有する透過型体積ホログラム記録媒体。
【請求項２】
体積ホログラム記録層を挟持する基材がいずれも可視光領域で透明性を有し、且つ厚みが２〜２０００μｍの範囲にある請求項１記載の透過型体積ホログラム記録媒体。
【請求項３】
体積ホログラム記録層を挟持する２つの基材の屈折率差が０．００１〜０．５である請求項１又は２記載の透過型体積ホログラム記録媒体。
【請求項４】
体積ホログラム記録層を挟持する２つの基材の厚みの差が１〜１５００μｍの範囲にある請求項１〜３の何れかの項に記載の透過型体積ホログラム記録媒体。
【請求項５】
ホログラム再生時の二次回折光強度が一次回折光強度に対して１０％以下である請求項１〜４の何れかの項に記載の透過型体積ホログラム記録媒体。
【請求項６】
異種素材の基材間に体積ホログラム記録用感光性組成物からなる体積ホログラム記録層を形成することを特徴とする透過型体積ホログラム記録媒体の製造法。
【請求項７】
一方の基材上に体積型ホログラム記録用感光性組成物を塗布し、形成された塗布層を前記基材とは異種素材の基材で被覆する工程を含む請求項６記載の透過型体積ホログラム記録媒体の製造法。
【請求項８】
基材上に形成された塗布層中の溶剤を乾燥除去した後に、前記基材とは異種素材の基材で被覆する工程を含む請求項７記載の透過型体積ホログラム記録媒体の製造法。
【発明の詳細な説明】
【技術分野】
【０００１】
本発明は積層構造を有する透過型体積ホログラム記録媒体とその製造法に関する。より詳しくは、二光束干渉法でホログラム記録することで、優れた回折効率及び一次回折光以降のノイズ原因となる回折光強度を著しく抑えることのできる透過型体積ホログラム記録媒体とその製造法に関する。
【背景技術】
【０００２】
体積型ホログラムは、物体を３次元で表現でき、高い回折効率及び波長選択性を持つことや、高度な製造技術が必要であることなどから、意匠、セキュリティー、光学素子などの用途に幅広く利用されている。体積型ホログラムは、コヒーレンス性（可干渉性）が高く、波長が等しい物体光と参照光とを干渉させて、体積型ホログラム記録用材料に入射し、物体に関する３次元情報を材料内部に干渉縞として記録することにより作製されるものである。この干渉縞は干渉光の明暗部分に対応した屈折率変調として記録される。このような特性を持つことから、近年、大容量記録媒体としてホログラムメモリが注目されており、ホログラム記録材料として高回折効率、低硬化収縮、高感度であることなどが求められている。
【０００３】
例えば、特開２００７−３４３３４号公報には、同一又は異なる２つの透明な支持体の間に、常温で液状であるカチオン重合性化合物、ラジカル重合性化合物、光ラジカル重合開始剤、カチオン重合開始剤を含む感光性組成物からなる記録層を有する体積ホログラム記録媒体が開示されている。この文献に記載の方法は、反射タイプのホログラム記録方式であり、芸術用途、セキュリティー用途には優れた特徴を有する方法である。しかしながら、大容量化に対して十分な適応性を持たない、記録後の再生時に機械的な補正等が必要である等の問題点が指摘されている。
【０００４】
ホログラム記録には大きく分けて、反射型と透過型がある。上記文献記載の方法は、記録媒体に対して記録光と参照光を反対方向(面)からいれ、回折光を利用した記録方法である。一方、透過型は、記録光及び参照光を同じ方向(面)からいれ、干渉光を利用した記録方法である。干渉光により作成される回折格子の方向は、反射型であれば面に対して平行に作成され、透過型では面に対して垂直に作成されるため、特に高容量化を実現するためには厚さ方向への記録が有効に利用できる透過型が好ましい。また、レーザー光が記録媒体に入る場合、深さ方向に向かい光が徐々に吸収されその強度が衰退するため、反射型の場合、衰退したレーザー光の干渉で回折格子を作るため、透過型に比べるとより強い露光エネルギーが必要である。さらに、反射型では、レーザー光により単に感光される部分が有り、有効にモノマーを使用することができないため、数ＴＢ以上の高容量化に向けた利用には問題が残る。特に、異種基板を用いる場合には、基板の厚さ及び屈折率の差により、記録部位と再生位置が微妙にずれるといった問題がある。
【先行技術文献】
【特許文献】
【０００５】
【特許文献１】特開２００７−３４３３４号公報
【発明の概要】
【発明が解決しようとする課題】
【０００６】
本発明の目的は、二光束ホログラム記録方式に用いられる透過型体積ホログラム記録媒体であって、回折効率が高く、一次回折光以降のノイズ原因となる回折光強度を著しく抑制できる体積ホログラム記録媒体とその簡便な製造法を提供することにある。
【課題を解決するための手段】
【０００７】
本発明者らは、上記課題を解決するため鋭意検討した結果、二光束干渉型透過型ホログラム記録方式において、体積ホログラム記録層を２種の異なる透明基材で挟持した構造の体積ホログラム記録媒体を用いると、従来の同一材料の透明基材で体積ホログラム記録層を挟み込んだ記録媒体に比べ、優れた回折効率が得られるとともに、一次回折光以降のノイズ原因となる回折光強度を著しく抑制できることを見出した。本発明はこれらの知見に基づいて完成したものである。
【０００８】
すなわち、本発明は、体積ホログラム記録用感光性組成物からなる体積ホログラム記録層が、対向する異種素材の基材間に挟持された構造を有する透過型体積ホログラム記録媒体を提供する。
【０００９】
この透過型体積ホログラム記録媒体において、体積ホログラム記録層を挟持する基材がいずれも可視光領域で透明性を有し、且つ厚みが２〜２０００μｍの範囲にあることが好ましい。また、体積ホログラム記録層を挟持する２つの基材の屈折率差が０．００１〜０．５であるのが好ましい。さらに、体積ホログラム記録層を挟持する２つの基材の厚みの差が１〜１５００μｍの範囲にあることが好ましい。
【００１０】
また、ホログラム再生時の二次回折光強度が一次回折光強度に対して１０％以下であることが好ましい。
【００１１】
本発明は、また、異種素材の基材間に体積ホログラム記録用感光性組成物からなる体積ホログラム記録層を形成することを特徴とする透過型体積ホログラム記録媒体の製造法を提供する。
【００１２】
この透過型体積ホログラム記録媒体の製造法は、一方の基材上に体積型ホログラム記録用感光性組成物を塗布し、形成された塗布層を前記基材とは異種素材の基材で被覆する工程を含んでいてもよい。この場合、基材上に形成された塗布層中の溶剤を乾燥除去した後に、前記基材とは異種素材の基材で被覆する工程を含んでいてもよい。
【発明の効果】
【００１３】
本発明の透過型体積ホログラム記録媒体によれば、従来の同一材料の透明基材で体積ホログラム記録層を挟み込んだ透過型体積ホログラム記録媒体に比べ、優れた回折効率が得られるとともに、ノイズ原因となる回折光強度を著しく抑制でき、一次回折光と二次回折光の分離性に優れる。
本発明の製造法によれば、このような優れた透過型体積ホログラム記録媒体を簡易に製造することができる。
【図面の簡単な説明】
【００１４】
【図１】図１は実施例及び比較例において回折効率及び二次回折光の一次回折光に対する割合を求めるために用いた光学系を示す概略図である。
【発明を実施するための形態】
【００１５】
本発明の透過型体積ホログラム記録媒体は、体積ホログラム記録用感光性組成物からなる体積ホログラム記録層が対向する異種素材の基材間に挟持された構造を有している。
【００１６】
［体積ホログラム記録用感光性組成物］
体積ホログラム記録用感光性組成物には、大きく分けてカチオン硬化系とラジカル硬化系及びこれらを組み合わせたハイブリッドと呼ばれる硬化系の３種類の硬化型式が採用されている。カチオン硬化系の感光性組成物は、一般に、エポキシ基、ビニルエーテル基およびオキセタン基等から選択された少なくとも１種のカチオン硬化性基を有する１種又は２種以上の光カチオン重合性化合物（光カチオン硬化性化合物）、バインダーポリマー、光カチオン重合開始剤、及び増感剤（増感色素）とからなる。ラジカル硬化系感光性組成物は、一般に、アクリレート、メタクリレート、ビニル化合物等のラジカル重合性基を有する１種又は２種以上の光ラジカル重合性化合物（光ラジカル硬化性化合物）、及び光ラジカル重合開始剤からなる。増感剤（増感色素）を含んでいてもよい。ハイブリッド系感光性組成物では、光ラジカル硬化性化合物と光カチオン硬化性化合物とを組み合わせて使用される。体積ホログラム記録用感光性組成物には、必要に応じて、可塑剤等の添加剤、溶剤等が含まれていてもよい。
【００１７】
［光カチオン重合性化合物］
光カチオン重合性化合物としては、光カチオン重合性基を有する化合物であれば特に限定されないが、分子内にエポキシ基、ビニルエーテル基及びオキセタニル基からなる群より選択された少なくとも１種以上のカチオン重合性基を有する化合物が好ましい。光カチオン重合性化合物（Ａ）は単独で又は２種以上を組み合わせて使用できる。
【００１８】
エポキシ基を有する化合物（エポキシ化合物）としては、分子内に環状脂肪族基とエポキシ基とを有する脂環式エポキシ樹脂、グリシジル基を有するエポキシ樹脂などが挙げられる。これらの中でも脂環式エポキシ樹脂が好ましく、特に、環状脂肪族基を構成する隣接する２つの炭素原子を含んでエポキシ基（オキシラン環）が形成されている化合物が好ましい。エポキシ基を有する化合物は単官能エポキシ化合物及び多官能エポキシ化合物の何れでもよいが、多官能エポキシ化合物が好ましい。エポキシ基を有する化合物は単独で又は２種以上組み合わせて使用できる。
【００１９】
脂環式エポキシ樹脂としては、例えば、３，４，３′，４′−ジエポキシビシクロヘキシル、ビス（３，４−エポキシシクロヘキシル）アジペート、３，４−エポキシシクロへキシルメチル−３′，４′−エポキシシクロヘキサンカルボキシレート、（３，４−エポキシ−６−メチルシクロヘキシル）メチル−３′，４′−エポキシ−６−メチルシクロヘキサンカルボキシレート、エチレン−１，２−ビス（３，４−エポキシシクロヘキサンカルボン酸）エステル、３，４−エポキシシクロヘキシルメチルアルコール、３，４−エポキシシクロヘキシルエチルトリメトキシシランなどが挙げられる。脂環式エポキシ樹脂の市販品として、例えば、ダイセル化学工業社製のセロキサイド２０００、セロキサイド２０２１、セロキサイド３０００、ＥＨＰＥ３１５０；三井化学社製のエポミックＶＧ−３１０１；油化シェルエポキシ社製のＥ−１０３１Ｓ；三菱ガス化学社製のＴＥＴＲＡＤ―Ｘ、ＴＥＴＲＡＤ−Ｃ；日本曹達社製のＥＰＢ−１３、ＥＰＢ−２７などを使用できる。
【００２０】
ビニルエーテル基を有する化合物（ビニルエーテル化合物）としては、ビニルエーテル基を有する化合物であれば特に限定するものではなく、単官能ビニルエーテル化合物及び多官能ビニルエーテル化合物の何れであってもよいが、多官能ビニルエーテル化合物が好ましい。ビニルエーテル基を有する化合物は単独で又は２種以上組み合わせて使用できる。
【００２１】
ビニルエーテル基を有する化合物の代表的な例として、イソソルバイトジビニルエーテル、オキシノルボルネンジビニルエーテル等の環状エーテル型ビニルエーテル（オキシラン環、オキセタン環、オキソラン環等の環状エーテル基を有するビニルエーテル）；フェニルビニルエーテル等のアリールビニルエーテル；ｎ−ブチルビニルエーテル、オクチルビニルエーテル等のアルキルビニルエーテル；シクロヘキシルビニルエーテル等のシクロアルキルビニルエーテル；ハイドロキノンジビニルエーテル、１，４−ブタンジオールジビニルエーテル、シクロヘキサンジビニルエーテル、シクロヘキサンジメタノールジビニルエーテル等の多官能ビニルエーテルなどが挙げられる。また、丸善石油化学社製の２−ヒドロキシエチルビニルエーテル（ＨＥＶＥ）、ジエチレングリコールモノビニルエーテル（ＤＥＧＶ）、２−ヒドロキシブチルビニルエーテル（ＨＢＶＥ）、トリエチレングリコールジビニルエーテル等を使用することもできる。また、α及び／又はβ位にアルキル基、アリル基等の置換基を有するビニルエーテル化合物も使用できる。
【００２２】
オキセタニル基を有する化合物（オキセタン化合物）としては、オキセタニル基を有する化合物であれば特に限定するものではなく、単官能オキセタン化合物及び多官能オキセタン化合物の何れであってもよいが、多官能オキセタン化合物が好ましい。オキセタニル基を有する化合物は単独で又は２種以上組み合わせて使用できる。
【００２３】
オキセタニル基を有する化合物の代表的な例として、オキセタニル基とビニルエーテル基を持つ３，３−ジメタノールジビニルエーテルオキセタン、東亞合成社製の３−エチル−３−（フェノキシメチル）オキセタン（ＰＯＸ）、ジ［１−エチル（３−オキセタニル）］メチルエーテル（ＤＯＸ）、３−エチル−３−（２−エチルヘキシロキシメチル）オキセタン（ＥＨＯＸ）、３−エチル−３−｛［３−（トリエトキシシリル）プロポキシ］メチル｝オキセタン（ＴＥＳＯＸ）、オキセタニルシルセスキオキサン（ＯＸ−ＳＱ）、フェノールノボラックオキセタン（ＰＮＯＸ−１００９）等が挙げられる。
【００２４】
光カチオン重合性化合物としては、高い重合反応性を得るという観点から、１種以上のエポキシ化合物と、ビニルエーテル化合物及びオキセタン化合物から選択された少なくとも１種の化合物とを組み合わせて用いるのが好ましい。この場合、１種以上のエポキシ化合物と、ビニルエーテル化合物及びオキセタン化合物から選択された少なくとも１種の化合物との割合は、モル比で、例えば、前者／後者＝５／９５〜９８／２、好ましくは、前者／後者＝２０／８０〜９５／５、さらに好ましくは、前者／後者＝５０／５０〜９５／５、特に好ましくは、前者／後者＝７０／３０〜９５／５である。
【００２５】
本発明では、光カチオン重合性化合物として、予め沸点以下の温度で加熱処理を施したものを用いてもよい。加熱温度としては、例えば８０℃以上沸点以下の温度（例えば、８０〜１５０℃）、好ましくは８５℃以上沸点以下の温度（例えば、８５〜１３０℃）である。加熱時間は、特に制限はないが、通常０．１〜２４時間、好ましくは０．２〜１０時間、さらに好ましくは０．５〜５時間程度である。加熱処理は、空気雰囲気下で行ってもよく、窒素等の不活性ガス雰囲気下で行ってもよい。なかでも空気雰囲気下が好ましい。加熱処理は、常圧、減圧、加圧の何れの条件下で行ってもよい。光カチオン重合性化合物として、予め沸点以下の温度で加熱処理を施したものを用いると、モノマー間の相溶性を高めるためか、回折効率等のホログラム特性が著しく向上する。
【００２６】
［バインダーポリマー］
バインダーポリマー（バインダー樹脂）としては、例えば、ポリ（メタ）アクリル酸エステル又はその部分加水分解物、ポリ酢酸ビニル又はその加水分解物、ポリビニルアルコール又はその部分アセタール化物、トリアセチルセルロース、ポリイソプレン、ポリブタジエン、ポリクロロプレン、ポリ塩化ビニル、ポリアリレート、塩素化ポリエチレン、塩素化ポリプロピレン、ポリＮ−ビニルカルバゾール又はその誘導体、ポリＮ−ピロリドン又はその誘導体；スチレン等のベンゼン環を有するモノマーやビニルナフタレン等のナフタレン環を有するモノマーの重合物又はその共重合物（例えば、ポリスチレン、ポリ−１−ビニルナフタレン、ポリ−２−ビニルナフタレン、ビニルナフタレンとアクリレートとの共重合物、スチレンと無水マレイン酸との共重合体、又はその半エステル；アクリル酸、アクリル酸エステル、メタクリル酸、メタクリル酸エステル、アクリルアミド、アクリロニトリル、エチレン、プロピレン、塩化ビニル、酢酸ビニル等の共重合可能なモノマー群の少なくともひとつを重合成分とする共重合体等、またはそれらの混合物が用いられる。これらの中でも、ナフタレン環を有するモノマーの重合物又はその共重合物が好ましい。
【００２７】
バインダーポリマーの重量平均分子量は、例えば１万〜１００万、好ましくは４万〜３０万程度である。
【００２８】
バインダーポリマーの屈折率は光カチオン重合性化合物の屈折率よりも大きいのが好ましい。また、バインダーポリマーとしては、その屈折率と光カチオン重合性化合物の屈折率との差が、例えば０．００１〜０．５、特に０．１〜０．３の範囲であるものが好ましい。このような特性を有するバインダーポリマーを用いることで、良好なホログラム特性を得ることができる。
【００２９】
体積型ホログラム記録用感光性組成物中のバインダーポリマーの配合量は、光カチオン重合性化合物（総量）１００重量部に対して、例えば１０〜２００重量部、好ましくは３０〜１００重量部の割合で使用される。
【００３０】
［光カチオン重合開始剤］
光カチオン重合開始剤としては、光カチオン重合を活性化する化合物であれば特に限定されず、例えば、芳香族ジアゾニウム塩、芳香族ヨードニウム塩、芳香族スルホニウム塩、芳香族ホスホニウム塩、混合配位子金属塩、例えば、（η６−ベンゼン）（η５−シクロペンタジエニル）鉄（II）、シラノール−アルミニウム錯体等が例示される。光カチオン重合開始剤は単独で又は２種以上を組み合わせて使用できる。
【００３１】
光カチオン重合開始剤は、光カチオン重合性化合物（総量）１００重量部に対して、例えば０．１〜３０重量部、好ましくは１〜２０重量部の割合で使用される。また、光カチオン重合開始剤は、記録されたホログラムの安定化の観点から、ホログラム記録後に反応活性を持たない物質に分解されるものが好ましい。
【００３２】
［増感色素］
増感色素としては、光重合開始剤を増感するものであれば特に限定されず、公知のものを使用できる。増感色素として、例えば、チオピリリウム塩系色素、メロシアニン系色素、キノリン系色素、スチリルキノリン系色素、ケトクマリン系色素、チオキサンテン系色素、キサンテン系色素、オキソノール系色素、シアニン系色素、ローダミン系色素、ピリリウム塩系色素等が例示される。可視光増感色素は、光学素子のような高透明性が要求される場合には、ホログラム記録後の後工程、加熱や紫外線照射により分解し無色透明になるものが好ましい。増感色素は単独で又は２種以上組み合わせて使用できる。
【００３３】
増感色素は、光カチオン重合性化合物（総量）１００重量部に対して、例えば０．０１〜２０重量部、好ましくは０．０１〜１０重量部の割合で使用される。
【００３４】
［光ラジカル重合性化合物］
光ラジカル重合性化合物としては、光ラジカル重合性基を有する化合物であれば特に限定されないが、少なくとも１つ（好ましくは２以上の）付加重合可能なエチレン性不飽和二重結合を有する化合物が挙げられる。例えば、不飽和カルボン酸、不飽和カルボン酸の塩、不飽和カルボン酸と脂肪族多価アルコールとのエステル化合物、不飽和カルボン酸と脂肪族多価アミン化合物とのアミド化合物などが好ましく用いられる。光ラジカル重合性化合物は単独で又は２種以上を組み合わせても良く、光カチオン重合性化合物と組み合わせて使用することもできる。
【００３５】
光ラジカル重合性化合物の代表的な例として、単官能又は多官能のアクリル酸エステル、単官能又は多官能のメタクリル酸エステル等が挙げられる。
【００３６】
単官能のアクリル酸エステルとしては、例えば、エチレングリコールモノアクリレート、トリエチレングリコールモノアクリレート、１，３−ブタンジオールモノアクリレート、テトラメチレングリコールモノアクリレート、プロピレングリコオールモノアクリレート、ネオペンチルグリコールモノアクリレートなどが挙げられる。多官能のアクリル酸エステルとしては、例えば、エチレングリコールジアクリレート、トリエチレングリコールジアクリレート、１，３−ブタンジオールジアクリレート、テトラメチレングリコールジアクリレート、プロピレングリコオールジアクリレート、ネオペンチルグリコールジアクリレート、トリメチロールプロパントリアクリレート、トリメチロールエタントリアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールトリアクリレート、ジペンタエリスリトールテトラアクリレート、ジペンタエリスリトールヘキサアクリレートなどが挙げられる。
【００３７】
単官能のメタクリル酸エステルとしては、例えば、エチレングリコールモノメタクリレート、トリエチレングリコールモノメタクリレート、１，３−ブタンジオールモノメタクリレート、テトラメチレングリコールモノメタクリレート、プロピレングリコオールモノメタクリレート、ネオペンチルグリコールモノメタクリレートなどが挙げられる。多官能のメタクリル酸エステルとしては、エチレングリコールジメタクリレート、トリエチレングリコールジメタクリレート、１，３−ブタンジオールジメタクリレート、テトラメチレングリコールメタクリレート、プロピレングリコオールジメタクリレート、ネオペンチルグリコールジメタクリレート、トリメチロールプロパントリメタクリレート、トリメチロールエタントリメタクリレート、テトラエチレングリコールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールトリメタクリレート、ジペンタエリスリトールテトラメタクリレート、ジペンタエリスリトールヘキサメタクリレートなどが挙げられる。
【００３８】
［光ラジカル重合開始剤］
光ラジカル重合開始剤としては、光ラジカル重合を活性化する化合物であれば特に限定されず、例えば、ｔ−ブチルペルオキシベンゾエートなどの過酸化エステル類；ｔ−ブチルヒドロペルオキシド、ジ−ｔ−ブチルペルオキシドなどの過酸化物類；ベンゾイン、ベンゾインメチルエーテル、ベンゾインエチルエーテル、ベンゾインイソプロピルエーテルなどのベンゾイン・ベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン、２−メチル−１−［４−（メチルチオ）フェニル］−２−モルフォリノ−プロパン−１−オン、２−ベンジル−２−ジメチルアミノ−１−（４−モルフォリノフェニル）−ブタン−１−オンなどのアセトフェノン類；２−メチルアントラキノン、２−エチルアントラキノン、２−ターシャリーブチルアントラキノン、１−クロロアントラキノン、２−アミルアントラキノンなどのアントラキノン類；２，４−ジメチルチオキサントン、２，４−ジエチルチオキサントン、２−クロロチオキサントン、２，４−イソプロピルチオキサントンなどのチオキサントン類；アセトフェノンジメチルケタール、ベンジルジメチルケタールなどのケタール類；ベンゾフェノンなどのベンゾフェノン類；キサントン類；１，７−ビス（９−アクリジニル）ヘプタン；光カチオン重合開始剤の項で記載した芳香族ヨードニウム塩、芳香族スルホニウム塩；などの公知の光重合開始剤を単独で又は２種以上を組み合わせて用いることができる。
【００３９】
光ラジカル重合開始剤は、光ラジカル重合性化合物（総量）１００重量部に対して、例えば０．１〜３０重量部、好ましくは１〜２０重量部の割合で使用される。
【００４０】
［体積ホログラム記録層］
本発明において、体積ホログラム記録層は上記体積ホログラム記録用感光性組成物により形成される。体積ホログラム記録層の厚みは、例えば、１〜２０００μｍ、好ましくは１０〜１０００μｍである。一般に、この厚みが薄すぎると、角度選択性の低いホログラムになりやすく、逆に厚い場合には、角度選択性が高いホログラムが得られる。
【００４１】
［基材］
本発明では、体積ホログラム記録層が対向する異種素材の基材（基板ともいう）間に挟持されている。対向する基材が異種の素材であることが重要である。反射型ホログラム記録方式の場合には、素材の異なる基材で体積ホログラム記録層を挟持すると、基板の厚さ及び屈折率の差により、記録部位と再生位置とが微妙にずれるため、精度のよいホログラム記録ができないことがあるが、記録光及び参照光を同じ方向（面）から入れる透過型ホログラム記録方式において、体積ホログラム記録層を素材の異なる基材で挟持した体積ホログラム記録媒体を用いると、驚くべきことに、体積ホログラム記録層を同種の素材からなる基材で挟持した場合と比較して、高回折効率及び高感度のホログラム記録を得ることができる。
【００４２】
基材としては、可視光に対して透明性を有するものであればよく、例えば、ガラス板；シクロオレフィン系ポリマーフィルム（例えば、ダイセル化学工業社製の「ＴＯＰＡＳ」等）、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、ポリメチルメタクリレートフィルム、ポリカーボネート（ＰＣ）フィルム、ポリエーテルスルホンフィルム、ポリエーテルケトンフィルム、ポリアミドフィルム、テトラフルオロエチレン−パーフルオロアルキルビニルエーテル共重合フィルム、ポリエチレンテレフタレート（ＰＥＴ）フィルム等のポリエステルフィルム、ポリイミドフィルム等のプラスチックフィルム（シートを含む）などが挙げられる。なお、本発明において、異種素材とは、基材を構成する素材の主成分（例えば、５０重量％以上を占める成分）が相違することをいう。共重合体の場合には、主たる単量体成分（例えば、５０重量％以上を占める単量体成分）が異なるものは異種素材である。上に例示した各基材は互いに異種基材である。
【００４３】
基材の可視光領域での全光線透過率は、好ましくは１０％以上、より好ましくは２０％以上、さらに好ましくは５０％以上である。
【００４４】
対向する２つの基材の好ましい組合せとしては、ガラス板とＰＥＴフィルム等のポリエステルフィルムとの組合せ、ガラス板とポリカーボネートフィルムとの組合せなどのガラス板とプラスチックフィルムとの組合せ；ポリカーボネートフィルム、シクロオレフィン系ポリマーフィルム、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、ポリメチルメタクリレートフィルム、ポリエーテルスルホンフィルム、ポリエーテルケトンフィルム、ポリアミドフィルム、テトラフルオロエチレン−パーフルオロアルキルビニルエーテル共重合フィルム及びポリイミドフィルムから選択されたプラスチックフィルムとＰＥＴフィルム等のポリエステルフィルムとの組合せなどが例示される。
【００４５】
対向する２つの基材の屈折率は同一であってもよいが、異なっている方が好ましい。一方の基材の屈折率と他方の基材の屈折率（２５℃）の差は、好ましくは０．００１〜０．５の範囲である。前記屈折率差が大きすぎると、基剤と感光層又は感光層と基剤との界面における光の反射が生じ、ノイズの原因となりやすい。
【００４６】
基材の厚みは、それぞれ、例えば２〜２０００μｍ、好ましくは１０〜１０００μｍである。基材の厚みが薄すぎると、ディスクとしての表面平滑性、ディスクの反り等が問題となり実用的には好ましくない。逆に厚すぎると、メディアとして全体の厚みが高くなり実用的には好ましくない。
【００４７】
対向する２つの基材の厚みは同一であってもよいが、異なっている方が好ましい。一方の基材の厚みと他方の基材の厚みの差は、例えば、１〜１５００μｍ、好ましくは１０〜１０００μｍ、さらに好ましくは２００〜１０００μｍである。２つの基材の厚みの差が大きいと、二次回折光の一次回折光に対する割合が小さくなりやすい。
【００４８】
［透過型体積ホログラム記録媒体の製造］
本発明の透過型体積ホログラム記録媒体は、異種素材の基材間に体積ホログラム記録用感光性組成物からなる体積ホログラム記録層を形成することにより製造できる。例えば、一方の基材上に、上記体積型ホログラム記録用感光性組成物を塗布し、形成された塗布層を前記基材とは異種素材の基材で被覆して、感光性組成物を両基材で挟み込むことにより、透過型体積ホログラム記録媒体を作製することができる。
【００４９】
体積ホログラム記録用感光性組成物を調製する際、必要に応じて、溶剤を用いることができる。溶剤としては、例えば、アセトン、メチルエチルケトン、メチルイソブチルケトン、シクロヘキサノン等のケトン；ベンゼン、トルエン、キシレン等の芳香族炭化水素；クロルベンゼン等のハロゲン化芳香族炭化水素；テトラヒドロフラン、１，４−ジオキサン、ジイソプロピルエーテル等のエーテル（環状エーテル、鎖状エーテル）；メチルセロソルブ、エチルセロソルブ、メチルセロソルブアセテート、エチルセロソルブアセテート、酢酸エチル、酢酸ブチル等のエステル；１，２−ジクロロエタン、ジクロルメタン、クロロホルム等のハロゲン化脂肪族炭化水素；メタノール、エタノール、イソプロパノール等のアルコール；これらの混合溶剤などが挙げられる。体積ホログラム記録用感光性組成物が溶剤を含むときは、基材上に形成された塗布層中の溶剤を乾燥除去した後に、前記基材とは異種素材の基材で被覆するのが好ましい。
【００５０】
体積ホログラム記録用感光性組成物（塗工液）の粘度が低い場合は、塗工液が基材の表面から流れ出ないように、基材間に塗工液を挟み込んだ後、基材の周囲を適当な封止用材料（例えば、エポキシ系やアクリル系の熱硬化性樹脂、又は光硬化性樹脂等）で封止するようにして透過型体積ホログラム記録媒体を作製することができる。また、必要に応じて、２つの基材間に、塗布した体積ホログラム記録用感光性組成物を囲むようにして、スペーサーフィルムを配設してもよい。スペーサーフィルムの厚みは、体積ホログラム記録層の厚みに応じて調整でき、例えば、１０〜２０００μｍ程度である。
【００５１】
塗工液を基材（基板）上に塗布する方法としては、公知の方法を採用でき、例えば、スピンコーター、グラビアコーター、コンマコーター、バーコーター、アプリケーター等の方法を用いることができる。また、より簡便にOne drop-Filing法を用いることもできる。
【００５２】
塗工液の塗布量は、体積ホログラム記録層の厚みが、前記のように、例えば１〜２０００μｍ、好ましくは１０〜１０００μｍとなるような量が好ましい。
【００５３】
塗布層は、必要に応じて、熟成される。熟成する際の温度は、例えば０〜５０℃、好ましくは１０〜４０℃程度である。熟成は室温で行うことができる。熟成時間は、特に制限はないが、通常０．１〜４８時間、好ましくは０．２〜１０時間、さらに好ましくは０．５〜５時間程度である。熟成は遮光条件下で行うのが好ましい。この熟成により、平滑性のある体積型ホログラム記録層を構築でき、安定したホログラム特性を得ることができる。
【００５４】
本発明の透過型体積ホログラム記録媒体にホログラムを記録する方法については、公知の方法を用いることができる。例えば、二光束干渉法において、記録光（情報光）及び参照光を同じ方向（面）から照射する方法（透過型）を採用できる。
【００５５】
なお、このようなホログラム記録には、可視レーザー光、例えば、アルゴンイオンレーザー（４５８ｎｍ、４８８ｎｍ、５１４．５ｎｍ）、クリプトンイオンレーザー（６４７．１ｎｍ）、ヘリウム−ネオンイオンレーザー（６３３ｎｍ）、ＹＡＧレーザー（５３２ｎｍ）等からのレーザー光を使用することができ、二光束干渉法により記録を行うことができる。
【００５６】
また、屈折率変調の促進、重合反応完結のために、干渉露光後、紫外線による全面露光や加熱等の処理を適宜行うことができる。
【００５７】
体積ホログラム記録用感光性組成物を用いたホログラムの記録メカニズムは、以下のように説明される。すなわち、フィルム状に形成された当該感光性組成物（体積ホログラム記録層）をレーザーにより干渉露光すると、光が強い部分にて光硬化性化合物の重合が開始され、それに伴い、光重合性化合物の濃度旬配ができ、光が弱い部分から光が強い部分に当該光重合性化合物の拡散移動が起こる。その結果、干渉縞の強弱に応じて、光重合性化合物の疎密ができ、屈折率差として現れる。その屈折率差により、ホログラムが記録される。
【００５８】
なお、体積ホログラム記録用感光性組成物中にモノマーの流動性を抑制するためにマトリックスポリマーを用いることができる。マトリックスポリマーは、感光性組成物中に反応性の異なる化合物を入れておき、記録媒体を作製する段階において、３次元架橋させることにより作製することができる。例えば、カチオン硬化系においては、ラジカル重合を用いてマトリックスポリマーを記録媒体中に作製することができる。一方、ラジカル硬化系においては、カチオン重合を用いてマトリックスポリマーを記録媒体中に作製することができる。または、マトリックスポリマーは、予め前記バインダー樹脂として感光性組成物中に溶解させて使用することができる。バインダー樹脂が含まれる場合には、光硬化性化合物とバインダー樹脂との屈折率差により、ホログラムが記録される。バインダー樹脂の含有の有無に関わらず、レーザーによる干渉露光後の加熱により屈折率変調を促進することができるが、特に、バインダー樹脂を含有する場合には、加熱温度をバインダー樹脂のガラス転移温度付近にすることにより、よりモノマー移動が促進され、屈折率変調量を増加させることができる。
【００５９】
こうして得られる透過型体積ホログラム記録媒体においては、ホログラム再生時の二次回折光強度を一次回折光強度に対して１０％以下に抑制することができる。また、例えば４０％以上、好ましくは５０％以上、特に７０％以上という高い回折効率を得ることができる。
【実施例】
【００６０】
以下、実施例により本発明をより具体的に説明するが、本発明はこれらの実施例により限定されるものではない。なお、実施例で用いた基材はいずれも可視光領域における全光線透過率は５０％以上であった。
【００６１】
（光学系）
図１に実験で用いた光学系の概略図を示す。光源は５３２ｎｍ半導体レーザーを用い、ミラー（Ｍ）、スペーシャルフィルター（ＯＬ及びＰｈ）、平凸レンズ（ＰＣＬ）、波長板（ＰＰ）を介し、ビームスプリッター（ＢＳ）で２つの光に分けた。ＢＳで分けられた２つの光をミラーを介し、サンプルに対してそれぞれ３０°、３０°で入射、干渉させた。回折光及び透過光の強度はパワーメーター（ＰＭ：株式会社エーディーシー社製）にてそれぞれ検出した。
【００６２】
なお、回折効率及び二次回折光の一次回折光に対する割合は以下の方法により求めた。
（回折効率）
二光束干渉法で記録したホログラムの回折効率をパワーメーターを用いて測定した。口径５φの５３２ｎｍ半導体レーザーを３０°の角度で入射し、透過光と回折光を検出した。ホログラム記録媒体を−５°〜５°の範囲で軸回転させ、回折光強度が最も高くなる位置で回折効率を算出した［式（１）］。
η＝Ｌ1／（Ｌ0＋Ｌ1）      …      （１）
（透過光強度：Ｌ0、回折光強度：Ｌ1）
【００６３】
（二次回折光の一次回折光に対する割合）
一次回折光と二次回折光のそれぞれの回折効率をη１、η２とし、二次回折光の一次回折光に対する割合を算出した［式（２）］。
（二次回折光の一次回折光に対する割合）＝（η２／η１）×１００      （２）
【００６４】
実施例１
２官能の脂環式エポキシ化合物（３，４，３′，４′−ジエポキシビシクロヘキシル）と２官能ビニルエーテル化合物（オキシノルボルネンジビニルエーテル）とをモル比が７：１になるように混合した液を、オイルバスで空気雰囲気下、１００℃で３０分間加熱処理した。この加熱処理を施したカチオン重合性化合物を１００重量部、バインダーポリマーとしてポリ−２−ビニルナフタレン（Ｍｗ＝９３，０００）を６０重量部、光重合開始剤としてジフェニルヨードニウム化合物（ＰＩ２０７４，Ｒｈｏｄｉａ社製）を１０重量部、増感色素としてクマリン系色素（商品名「ＮＫＸ１６５８」、林原生物化学研究所製）を０．５重量部準備し、これらをシクロヘキサノン３０重量部に溶解させたものを感光液１とした。この感光液１を９００μｍ厚のガラス基板［屈折率１．５１８（２５℃）］上にアプリケーターを用いて感光層の厚みが１００μｍになるように塗布し、当該基板の縁に沿って１００μｍ厚のスペーサーフィルム（ＰＥＴ）を、塗布した感光液に触れないように設置した。その後、２００μｍ厚のＰＥＴフィルム［屈折率１．６７１（２５℃）］で挟み込むことでホログラム記録媒体１を得た。このホログラム記録媒体１に対して、二光束光学系により、半導体レーザー（５３２ｎｍ、露光量１００ｍＪ／ｃｍ2）を用いて露光し、ホログラム記録を行った。その結果、回折効率は５５％、二次回折光の一次回折光に対する割合は８％であった。
【００６５】
実施例２
実施例１で被覆基材として用いた２００μｍのＰＥＴフィルムに代えて、２００μｍ厚のポリカーボネート（ＰＣ）フィルム［屈折率１．５８０（２５℃）］を用い、感光層を挟み込むことでホログラム記録媒体２を得た。このホログラム記録媒体２に対して、二光束光学系により、半導体レーザー（５３２ｎｍ、露光量１００ｍＪ／ｃｍ2）を用いて露光し、ホログラム記録を行った。その結果、回折効率は６１％、二次回折光の一次回折光に対する割合は６．７％であった。
【００６６】
実施例３
実施例１と同様の感光液１を２００μｍ厚のＰＣフィルム［屈折率１．５８０（２５℃）］上にアプリケーターを用いて厚さ１００μｍに塗布し、当該基板の縁に沿って１００μｍ厚のスペーサーフィルム（ＰＥＴ）を、塗布した感光液に触れないように設置した。その後、２００μｍ厚のＰＥＴフィルム［屈折率１．６７１（２５℃）］で感光層を挟み込むことでホログラム記録媒体３を得た。このホログラム記録媒体３に対して、二光束光学系により、半導体レーザー（５３２ｎｍ、露光量１００ｍＪ／ｃｍ2）を用いて露光し、ホログラム記録を行った。その結果、回折効率は４０％、二次回折光の一次回折光に対する割合は５．６％であった。
【００６７】
実施例４
実施例１と同様にして感光液１を９００μｍ厚のガラス基板［屈折率１．５１８（２５℃）］に塗布した後に、室温で２４時間遮光のもと静置し、溶剤を除去した。その後、１００μｍ厚のスペーサーフィルム（ＰＥＴ）を、乾燥させた感光液に触れないように設置し、２００μｍ厚のポリカーボネートフィルム［屈折率１．５８０（２５℃）］を用いて感光層を挟み込むことでホログラム記録媒体４を得た。このホログラム記録媒体４に対して、二光束光学系により、半導体レーザー（５３２ｎｍ、露光量１００ｍＪ／ｃｍ2）を用いて露光しホログラム記録を行った。その結果、回折効率は８２％、二次回折光の一次回折光に対する割合は７．１％であった。
【００６８】
比較例１
実施例１と同様の感光液１を９００μｍ厚のガラス基板［屈折率１．５１８（２５℃）］上にアプリケーターを用いて１００μｍ厚に塗布し、当該基板の縁に沿って１００μｍ厚のスペーサーフィルム（ＰＥＴ）を、塗布した感光液に触れないように設置した。その後、もう一枚の９００μｍ厚のガラス板［屈折率１．５１８（２５℃）］で感光層を挟み込むことでホログラム記録媒体５を得た。このホログラム記録媒体５に対して、二光束光学系により、半導体レーザー（５３２ｎｍ、露光量１００ｍＪ／ｃｍ2）を用いて露光し、ホログラム記録を行った。その結果、回折効率は１４．６％、二次回折光の一次回折光に対する割合は２４．６％であった。
【００６９】
比較例２
実施例１と同様の感光液１を１０００μｍ厚のポリカーボネートフィルム［屈折率１．５１８（２５℃）］上にアプリケーターを用いて１００μｍ厚に塗布し、当該基板の縁に沿って１００μｍ厚のスペーサーフィルム（ＰＥＴ）を、塗布した感光液に触れないように設置した。その後、もう一枚の１０００μｍ厚のポリカーボネートフィルム［屈折率１．５１８（２５℃）］で感光層を挟み込むことでホログラム記録媒体６を得た。このホログラム記録媒体６に対して、二光束光学系により、半導体レーザー（５３２ｎｍ、露光量１００ｍＪ／ｃｍ2）を用いて露光し、ホログラム記録を行った。その結果、回折効率は２２．２％、二次回折光の一次回折光に対する割合は１８．４％であった。
【００７０】
比較例３
実施例１と同様の感光液１を２００μｍ厚のＰＥＴフィルム［屈折率１．６７１（２５℃）］上にアプリケーターを用いて１００μｍ厚に塗布し、当該基板の縁に沿って１００μｍ厚のスペーサーフィルム（ＰＥＴ）を、塗布した感光液に触れないように設置した。その後、もう一枚の２００μｍ厚のＰＥＴフィルム［屈折率１．６７１（２５℃）］で感光層を挟み込むことでホログラム記録媒体７を得た。このホログラム記録媒体７に対して、二光束光学系により、半導体レーザー（５３２ｎｍ、露光量１００ｍＪ／ｃｍ2）を用いて露光し、ホログラム記録を行った。その結果、回折効率は２６％、二次回折光の一次回折光に対する割合は１６．５％であった。
【００７１】
実施例５
ラジカル硬化性化合物としてペンタエリスリトールトリアクリレート７０重量部、ネオペンチルグリコールジメタアクリレート３０重量部、光重合開始剤としてジフェニルヨードニウム塩化合物（ＰＩ２０７４，Ｒｈｏｄｉａ社製）を５重量部、増感色素としてクマリン系色素（ＮＫＸ１６５８，林原生物化学研究所製）を０．１５重量部、可塑剤としてセバジン酸ジエチル２０重量部を準備し、これらを溶解させたものを感光液２とした。この感光液２を９００μｍ厚のガラス基板［屈折率１．５１８（２５℃）］上に適量滴下し、当該基板の縁に沿って１００μｍ厚のスペーサーフィルム（ＰＥＴ）を、滴下した感光液に触れないように設置した。その後、２００μｍ厚のＰＥＴフィルム［屈折率１．６７１（２５℃）］で感光層を挟み込むことでホログラム記録媒体８を得た。このホログラム記録媒体８に対して、二光束光学系により、半導体レーザー（５３２ｎｍ、露光量１００ｍＪ／ｃｍ2）を用いて露光し、ホログラム記録を行った。その結果、回折効率は７０％、二次回折光の一次回折光に対する割合は９．１％であった。
【００７２】
実施例６
実施例５で被覆基材として用いた２００μｍ厚のＰＥＴフィルムに代えて、２００μｍ厚のポリカーボネート（ＰＣ）フィルム［屈折率１．５８０（２５℃）］を用い、感光層を挟み込むことでホログラム記録媒体９を得た。このホログラム記録媒体９に対して、二光束光学系により、半導体レーザー（５３２ｎｍ、露光量１００ｍＪ／ｃｍ2）を用いて露光し、ホログラム記録を行った。その結果、回折効率は８０％、二次回折光の一次回折光に対する割合は７．７％であった。
【００７３】
実施例７
２官能の脂環式エポキシ化合物（３，４，３′，４′−ジエポキシビシクロヘキシル）と単官能の脂環式エポキシ化合物（４−ビニルシクロヘキセンオキサイド、商品名「ＣＥＬ２０００」、ダイセル化学工業社製）と２官能ビニルエーテル化合物（オキシノルボルネンジビニルエーテル）とをモル比が７：２：１になるように混合した液を、オイルバスで空気雰囲気下、１００℃で３０分間加熱処理した。この加熱処理を施したカチオン重合性化合物を１００重量部、バインダーポリマーとしてポリ−２−ビニルナフタレン（Ｍｗ＝９３，０００）を６０重量部、光重合開始剤としてジフェニルヨードニウム化合物（商品名「ＰＩ２０７４」、Ｒｈｏｄｉａ社製）を１０重量部、増感色素としてクマリン系色素（商品名「ＮＫＸ１６５８」、林原生物化学研究所製）を０．２重量部準備し、これらを溶解させたものを感光液３とした。この感光液を９００μｍ厚のガラス基板［屈折率１．５１８（２５℃）］上にアプリケーターを用いて感光層の厚みが１００μｍ厚になるように塗布し、当該基板の縁に沿って１００μｍ厚のスペーサーフィルム（ＰＥＴ）を、塗布した感光液に触れないように設置した。その後、２００μｍ厚のポリカーボネート（ＰＣ）フィルム［屈折率１．５８０（２５℃）］で感光層を挟み込むことでホログラム記録媒体１１を得た。このホログラム記録媒体１１に対して、二光束光学系により、半導体レーザー（５３２ｎｍ、露光量１００ｍＪ／ｃｍ2）を用いて露光し、ホログラム記録を行った。その結果、回折効率は７５％、二次回折光の一次回折光に対する割合は５．５％であった。
【００７４】
比較例４
実施例５と同様の感光液２を９００μｍ厚のガラス基板［屈折率１．５１８（２５℃）］上に適量滴下し、当該基板の縁に沿って１００μｍ厚のスペーサーフィルム（ＰＥＴ）を、滴下した感光液に触れないように設置した。その後、もう一枚の９００μｍ厚のガラス板［屈折率１．５１８（２５℃）］で感光層を挟み込むことでホログラム記録媒体１０を得た。このホログラム記録媒体１０に対して、二光束光学系により、半導体レーザー（５３２ｎｍ、露光量１００ｍＪ／ｃｍ2）を用いて露光し、ホログラム記録を行った。その結果、回折効率は３８％、二次回折光の一次回折光に対する割合は１７．６％であった。
【００７５】
次に、特開２００７−３４３３４号公報に記載されているような反射型ホログラムの光学系においてホログラム記録を行い、透過型ホログラムとの回折効率の比較を行った。その結果を以下に示す。
【００７６】
比較例５
実施例２のホログラム記録媒体２に対して、特開２００７−３４３３４号公報の図１に記載されている二光束光学系で、半導体レーザー（５３２ｎｍ）を用いて露光し（露光量：１００ｍＪ／ｃｍ2）、反射型ホログラムの記録を行った。その結果、回折効率は２６％であった。
【００７７】
比較例６
実施例２のホログラム記録媒体２に対して、比較例５と同様に、半導体レーザー（５３２ｎｍ）を用いて露光し（但し、露光量：３００ｍＪ／ｃｍ2）、反射型ホログラムの記録を行った。その結果、回折効率は５１％であった。
【００７８】
比較例７
実施例６のホログラム記録媒体９に対して、比較例５と同様に、半導体レーザー（５３２ｎｍ）を用いて露光し（露光量：１００ｍＪ／ｃｍ2）、反射型ホログラムの記録を行った。その結果、回折効率は４１％であった。
【００７９】
比較例８
実施例６のホログラム記録媒体９に対して、比較例５と同様に、半導体レーザー（５３２ｎｍ）を用いて露光し（但し、露光量：３００ｍＪ／ｃｍ2）、反射型ホログラムの記録を行った。その結果、回折効率は６３％であった。
【００８０】
比較例９
実施例７のホログラム記録媒体１１に対して、比較例５と同様に、半導体レーザー（５３２ｎｍ）を用いて露光し（露光量：１００ｍＪ／ｃｍ2）、反射型ホログラムの記録を行った。その結果、回折効率は３３％であった。
【００８１】
比較例１０
実施例７のホログラム記録媒体１１に対して、比較例５と同様に、半導体レーザー（５３２ｎｍ）を用いて露光し（但し、露光量：３００ｍＪ／ｃｍ2）、反射型ホログラムの記録を行った。その結果、回折効率は６０％であった。
【００８２】
以上のように、透過型ホログラム方式において異種基板による体積ホログラム記録媒体を用いることで、カチオン硬化系、ラジカル硬化系ともに回折効率、一次回折光と二次回折光の分離性等のホログラム特性を、同一素材の基板を用いた記録媒体の特性から著しく向上させることが可能となった。
【図１】
2010261977.tif 000002